(57)【要約】【課題】本発明は上記のような問題点を解決するためになされたものであり、Ｄｍａｘが高く、足先感度が低い感熱転写シートの製造方法を提供する。【解決手段】支持体上に少なくとも染料とバインダーを含有する染料層を有する感熱転写シートの製造方法であって、該染料層のうち少なくとも一つの染料層が少なくとも２層からなり、このうちの上層（支持体から遠い層）を塗設した後の乾燥工程が、乾燥温度８０℃〜１１０℃の範囲で、乾燥時間が３秒以内の条件であることを特徴とする感熱転写シートの製造方法。【選択図】なし【特許請求の範囲】
【請求項１】
支持体上に少なくとも染料とバインダーを含有する染料層を有する感熱転写シートの製造方法であって、該染料層のうち少なくとも一つの染料層が少なくとも２層からなり、このうちの上層（支持体から遠い層）を塗設した後の乾燥工程が、乾燥温度８０℃〜１１０℃の範囲で、乾燥時間が３秒以内の条件であることを特徴とする感熱転写シートの製造方法。
【請求項２】
少なくとも２層の前記染料層のうちの下層（支持体に近い層）に含有するバインダーの質量平均分子量が、前記上層に含有するバインダーの質量平均分子量よりも大きいことを特徴とする請求項１に記載の感熱転写シートの製造方法。
【請求項３】
少なくとも２層の前記染料層の少なくとも１層のバインダーが、ポリビニルアセトアセタール系樹脂であることを特徴とする請求項１または２に記載の感熱転写シートの製造方法。
【発明の詳細な説明】
【技術分野】
【０００１】
本発明は、最高転写濃度を下げずに、足先感度が低い感熱転写シートの製造方法に関する。
【背景技術】
【０００２】
従来、種々の熱転写記録方法が知られているが、中でも染料拡散転写記録方式は銀塩写真の画質に最も近いカラーハードコピーが作製できるプロセスとして注目されている。しかも、銀塩写真に比べて、ドライであること、デジタルデータから直接可視像化できること、複製作りが簡単であること、画像形成の為のシステムを比較的安価に構築できることなどの利点を持っている。
【０００３】
この染料拡散転写記録方式では、染料（以下、色素とも称す）を含有する感熱転写シート（以下、単にインクシートとも称す）と感熱転写受像シート（以下、単に受像シートとも称す）とを重ね合わせ、次いで、電気信号によって発熱が制御されるサーマルヘッドによって感熱転写シートを加熱することで感熱転写シート中の染料を受像シートに転写して画像情報の記録を行うものであり、シアン、マゼンタ、イエローの３色あるいはこれにブラックを加えた４色を重ねて記録することで色の濃淡に連続的な変化を有するカラー画像を転写記録することができる。
【０００４】
各色の染料層（インク層、色素層もしくは熱転写層とも称す）は、別々の支持体上に形成される場合と、同一の支持体上に面順次で繰り返し形成される場合とがある。また、染料層に加えて、印画後の画像上に熱転写されて画像を被い保護するための転写性保護層が同一支持体上に形成されることもある。
染料層は、目的に応じて任意のやり方で設けられる。例えば、一般的なイエロー、マゼンタ、シアン及びブラック以外にも、任意の色相の染料層を設けることが可能である。
このような感熱転写シートにおいて必要とされる性能として、高い転写濃度、階調再現性や色再現性に優れ、光や熱に堅牢であること、種々の化学薬品に堅牢であること、素材の合成が容易であること、経時安定性に優れていること、感熱転写シートと感熱転写受像シートを作りやすいこと等がある。それらの中でも転写濃度（最高転写濃度いわゆるＤmax）が高いことと、足先感度（絶対濃度０．１以下の  低濃度領域をここではこう呼ぶ）が低いことを両立させることは、写真のような豊かな階調再現が要求される場合には必須となる。
このような背景から特に最高到達濃度（Ｄｍａｘ）が高くて、足先感度低い感熱転写シートの必要性が高まっている。
ところが感熱転写シートに関してはそのようなＤｍａｘが高くてかつ足先感度を低くするような技術研究はほとんどなされていないのが現状であり、例えば、特許文献１に記載の感熱転写シートなどはこのような目的に必ずしも充分ではなく、更なる改良が求められていた。
【特許文献１】特許第２６３３８３６号公報
【発明の開示】
【発明が解決しようとする課題】
【０００５】
したがって本発明は上記のような問題点を解決するためになされたものであり、Ｄｍａｘが高く、足先感度が低い感熱転写シートの製造方法を提供することにある。
【課題を解決するための手段】
【０００６】
本発明者らは鋭意検討を重ねた結果、下記手段で本発明の上記目的が達成できることを見い出した。
すなわち
（１）支持体上に少なくとも染料とバインダーを含有する染料層を有する感熱転写シートの製造方法であって、該染料層のうち少なくとも一つの染料層が少なくとも２層からなり、このうちの上層（支持体から遠い層）を塗設した後の乾燥工程が、乾燥温度８０℃〜１１０℃の範囲で、乾燥時間が３秒以内の条件であることを特徴とする感熱転写シートの製造方法。
（２）少なくとも２層の前記染料層のうちの下層（支持体に近い層）に含有するバインダーの質量平均分子量が、前記上層に含有するバインダーの質量平均分子量よりも大きいことを特徴とする（１）に記載の感熱転写シートの製造方法。
（３）少なくとも２層の前記染料層の少なくとも１層のバインダーが、ポリビニルアセトアセタール系樹脂であることを特徴とする（１）または（２）に記載の感熱転写シートの製造方法。
【発明の効果】
【０００７】
本発明により、Ｄｍａｘが高く、足先感度が低い感熱転写シートを製造することができる。
【発明を実施するための最良の形態】
【０００８】
以下に本発明について詳細に説明する。
最初に、本発明の感熱転写シートを説明する。
［感熱転写シート］
本発明の感熱転写シートは支持体上に少なくとも１層の染料層を有し、染料層の少なくとも１つの染料層は、少なくとも２層からなる。
【０００９】
＜染料層＞
染料層は、イエロー、マゼンタ、シアンの各色の染料層及び必要に応じてブラックの染料層が同一の支持体上に面順次で繰り返し塗り分けられているのが好ましい。一例として、イエロー、マゼンタ及びシアンの各色相の染料層が同一の支持体の長軸方向に、感熱転写受像シートの記録面の面積に対応して面順次に塗り分けられている場合を挙げることができる。
また、イエロー、マゼンタ、シアンの３色の染料層に加えて、ブラックの色相の染料層と転写性保護層のどちらか、あるいは双方が塗り分けられるのも好ましい態様である。
この様な態様を取る場合、各色の開始点をプリンターに伝達する目的で、感熱転写シート上に目印を付与することも好ましい態様である。このように面順次で繰り返し塗り分けることによって、染料の転写による画像の形成、さらには画像上への転写性保護層の積層を一つの感熱転写シートで行なうことが可能となる。
しかしながら、本発明は上記のような染料層の設け方に限定されるものではない。昇華型熱転写染料層と熱溶融転写染料層を併設することも可能であり、また、イエロー、マゼンタ、シアン及びブラック以外の色相の染料層を設ける等の変更をすることも可能である。また、形態としては長尺であっても良いし、枚葉の熱転写シートであっても良い。
【００１０】
本発明における、上記の少なくとも２層の染料層は、これらの各層の組成が同じでも異なってもよいが、異なっている方が好ましい。ここで、残りの染料層は単層構成であっても２層以上の構成であってもよく、２層以上の構成である場合、これらの染料層を構成する各層の組成は同一であっても異なっていてもよい。
【００１１】
（染料インク）
染料層を形成するための染料インクは、通常昇華性染料とバインダーを含有する。ワックス類、シリコーン樹脂、含フッ素有機化合物等の離型剤を含有することがより好ましい。
【００１２】
各々の染料は、染料層中にそれぞれ１０〜９１質量％含有されることが好ましく、２０〜８１質量％含有されることがより好ましい。  染料層の塗布は、ロールコート、バーコート、グラビアコート、グラビアリバースコート等の一般的な方法で行われる。また染料層の塗布量は、０．１〜２．１ｇ／ｍ２（固形分換算、以下本発明における塗布量は特に断りのない限り、固形分換算の数値である。）が好ましく、更に好ましくは０．２〜１．３ｇ／ｍ２である。染料層の膜厚は０．１〜２．１μｍであることが好ましく、更に好ましくは０．２〜１．３μｍである。
【００１３】
（染料）
本発明に用いられる染料は、熱により拡散し、感熱転写シートに組み込み可能かつ、加熱により感熱転写シートから受像シートに転写するものであれば特に限定されず、感熱転写シート用の染料として従来から用いられてきている染料、あるいは公知の染料を用いることができる。
好ましい染料としては、例えば、ジアリールメタン系、トリアリールメタン系、チアゾール系、メロシアニン等のメチン系、インドアニリン、アセトフェノンアゾメチン、ピラゾロアゾメチン、イミダゾルアゾメチン、イミダゾアゾメチン、ピリドンアゾメチンに代表されるアゾメチン系、キサンテン系、オキサジン系、ジシアノスチレン、トリシアノスチレンに代表されるシアノメチレン系、チアジン系、アジン系、アクリジン系、ベンゼンアゾ系、ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系、スピロピラン系、インドリノスピロピラン系、フルオラン系、ローダミンラクタム系、ナフトキノン系、アントラキノン系、キノフタロン系等が挙げられる。
【００１４】
（バインダー）
染料層のバインダーとしては、各種のものが公知であり、本発明ではこれらを使用することができる。
例えば、ポリアクリロニトリル、ポリアクリル酸エステル、ポリアクリルアミド等のアクリル系樹脂、ポリビニルアセトアセタール、ポリビニルブチラールなどのポリビニルアセタール系樹脂、エチルセルロース、ヒドロキシエチルセルロース、エチルヒドロキシセルロース、ヒドロキシプロピルセルロース、エチルヒドロキシエチルセルロース、メチルセルロース、酢酸セルロース、酢酪酸セルロース、酢酸プロピオン酸セルロース、硝酸セルロース等の変性セルロース系樹脂ニトロセルロース、エチルヒドロキシエチルセルロース及びエチルセルロースなどのセルロース系樹脂や、ポリウレタン樹脂、ポリアミド樹脂、ポリエステル樹脂、ポリカーボネート樹脂、フェノキシ樹脂、フェノール樹脂、エポキシ樹脂、各種エストラマー等が挙げられる。
これらを単独で使用しても、これらを併用してもよい。またバインダーとしては、セルロース系樹脂およびポリビニルアセタール系樹脂が好ましく、より好ましくはポリビニルアセタール系樹脂である。中でもポリビニルアセトアセタール樹脂が本発明において好ましく用いられる。
【００１５】
また少なくとも２層が塗設された染料層のバインダーは、上層のバインダーより下層のバインダーの方が質量平均分子量が大きいことが好ましい。
ここで、バインダーの質量平均分子量は、ＴＳＫｇｅｌ  ＧＭＨｘＬ、ＴＳＫｇｅｌ  Ｇ４０００ＨｘＬ、ＴＳＫｇｅｌ  Ｇ２０００ＨｘＬ（何れも東ソー(株)製の商品名）のカラムを使用したＧＰＣ分析装置により、溶媒ＴＨＦ、示差屈折計検出によるポリスチレン換算で表した分子量で決めることができる。
染料層に含有するバインダーの質量平均分子量の範囲としては、３万から４０万が好ましく、８万〜３６万がより好ましい。これより分子量が大きいと塗布時に染料層塗布液の粘度が高くなりすぎて、塗布ムラなどが生じる。逆に小さすぎると塗布時に染料層塗布液の粘度が低すぎて、やはり均一な塗布ができない。
【００１６】
（染料層の乾燥工程）
本発明において、少なくとも２層からなる染料層の乾燥は、下層から順に、上層へと塗設されるが、下層が塗布された後、塗布されて塗設された下層を乾燥した後に、上層が塗布される。
本発明においては、少なくとも２層からなる染料層の上層を塗設した後の乾燥工程、すなわち該上層の塗布直後の乾燥工程における乾燥条件が性能に大きく作用することを見出したものであり、この乾燥工程を以下のようにすることが重要である。
すなわち、少なくとも２層の染料層のうち上層（支持体から遠い層）の乾燥温度は８０℃〜１１０℃の範囲であり、これよりも温度が低いと乾燥不良を起こしやすく、また課題である足先感度が高くなってしまう。またこれよりも乾燥温度が高いと支持体が熱により軟化して、感熱転写シートの強度が落ちてくるという問題がある。
一方、乾燥時間は３秒以下にすることが重要であり、より好ましくは１秒から３秒の間である。１秒より短い時間になると塗布スピードの観点でハンドリングが難しくなる。これより時間が長いとやはり課題である足先感度が高くなるだけでなく、生産性が悪くなるという欠点がある。
乾燥温度の調整は、塗布装置の直後に乾燥ゾーンを設け、その乾燥ゾーンの空気の温度を所定の温度に制御することで容易に調整することができる。
また乾燥時間の調整は、塗布装置の支持体の搬送スピードを調整することで容易に調整可能であり、例えば搬送スピードが１０ｍ  乾燥ゾーンの長さが１ｍであれば乾燥時間を０．１秒とすることができる。
【００１７】
（架橋剤）
本発明の感熱転写シートにおいて、バインダーを各種架橋剤によって架橋することも本発明の好ましい態様である。
架橋剤とは、高分子化合物の主鎖や側鎖についた官能基と反応し、高分子同士を結合する性質を持つ化合物である。本発明の感熱転写シートのバインダーとして好ましく用いられるポリビニルアセタール系樹脂は主鎖に活性水素を有する水酸基を有しており、分子中に複数のイソシアネート基（−Ｎ＝Ｃ＝Ｏ）を有するイソシアネート類が架橋剤として好ましく用いられる。以下にイソシアネート類の具体例を挙げる。
（１）ジイソシアネート化合物
芳香族系ポリイソシアネートとして、トリレンジイソシアネート、ジフェニルメタンジイソシアネート、トリジンジイソシアネート、ナフタリンジイソシアネートなどが、また脂肪族系ポリイソシアネートとして、ヘキサメチレンジイソシアネート、イソホロンジイソシアネート、キシレリンジイソシアネート、水添キシレリンジイソシアネート、ジシクロヘキシルメタンジイソシアネートなどを挙げることができる。
（２）トリイソシアネート化合物
トリメチロールプロパン変性トリレンジイソシアネート、イソシアヌレート結合トリレンジイソシアネート、トリメチロールプロパン変性ヘキサメチレンジイソシアネート、イソシアヌレート結合ヘキサメチレンジイソシアネート、ビューレット結合ヘキサメチレンジイソシアネート、トリメチロールイソホロンジイソシアネート、イソシアヌレート結合イソホロンジイソシアネート、トリフェニルメタントリイソシアネート、トリス（イソシアネートフェニル）チオフォスフェートなどを挙げることができる。
また、これらイソシアネート化合物の混合物やイソシアネート化合物を主鎖や側鎖に有するポリマーの使用も好ましい。 
【００１８】
これらイソシアネート類はバーノック（大日本インキ化学工業株式会社）、タケネート、ＭＴ−オレスター（何れも三井化学ポリウレタン株式会社）、コロネート（日本ポリウレタン工業社）などの商品名で商業的に入手可能である。
【００１９】
イソシアネート類の使用量はイソシアネート基（ＮＣＯ）とバインダーの活性水素（Ｈ）のモル比（ＮＣＯ／Ｈ）で０．２から２．０の範囲が好ましく、０．３から１．５の範囲がより好ましい。なお、バインダーの活性水素とは、イソシアネート基と反応できる基（例えば、−ＯＨ、−ＮＨ２、−ＣＯＯＨ）における水素原子を意味する。
バインダーとイソシアネート類の架橋反応を促進する目的で触媒を添加しても良い。このような触媒については「最新ポリウレタン材料と応用技術」（株式会社シーエムシー出版，２００５年）に記載がある。
【００２０】
＜染料バリア層＞
本発明の感熱転写シートは、染料層と支持体の間に染料バリア層を設けることができる。
【００２１】
（易接着処理）
本発明において、支持体面に対して、塗布液の濡れ性及び接着性の向上を目的として、易接着処理を行なってもよい。処理方法として、コロナ放電処理、火炎処理、オゾン処理、紫外線処理、放射線処理、粗面化処理、化学薬品処理、真空プラズマ処理、大気圧プラズマ処理、プライマー処理、グラフト化処理等公知の樹脂表面改質技術を例示することができる。
また、支持体上に塗布によって易接着層を形成することもできる。易接着層に用いられる樹脂としては、ポリエステル系樹脂、ポリアクリル酸エステル系樹脂、ポリ酢酸ビニル系樹脂、ポリ塩化ビニル樹脂やポリビニルアルコール樹脂等のビニル系樹脂、ポリビニルアセトアセタールやポリビニルブチラール等のポリビニルアセタール系樹脂、ポリエーテル系樹脂、ポリウレタン系樹脂、スチレンアクリレート系樹脂、ポリアクリルアミド系樹脂、ポリアミド系樹脂、ポリスチレン系樹脂、ポリエチレン系樹脂、ポリプロピレン系樹脂等を例示することができる。
支持体に用いられるフィルムを溶融押出し形成する時に、未延伸フィルムに塗工処理を施し、その後に延伸処理して行なうことも可能である。
また、上記の処理は、二種類以上を併用することもできる。
【００２２】
＜転写性保護層＞
本発明においては、転写性保護層を有してもよい。
【００２３】
（転写性保護層積層体）
本発明では、感熱転写シートに転写性保護層積層体を面順次で設けるのが好ましい。転写性保護層積層体は、熱転写された画像の上に透明樹脂からなる転写性保護層を熱転写で形成し、画像を覆い保護するためのものであり、耐擦過性、耐光性、耐候性等の耐久性向上を目的とする。転写された染料が受像シート表面に曝されたままでは、耐光性、耐擦過性、耐薬品性等の画像耐久性が不十分な場合に有効である。
転写性保護層積層体は、支持体上に、支持体側から離型層、転写性保護層、接着剤層の順に形成することができる。転写性保護層を複数の層で形成することも可能である。転写性保護層が他の層の機能を兼ね備えている場合には、離型層、接着剤層を省くことも可能である。支持体としては、易接着層の設けられたものを用いることも可能である。
本発明の転写性保護層を形成する樹脂としては、耐擦過性、耐薬品性、透明性、硬度に優れた樹脂が好ましく、ポリエステル樹脂、アクリル樹脂、ポリスチレン樹脂、ポリウレタン樹脂、アクリルウレタン樹脂、これら各樹脂のシリコーン変性樹脂、紫外線遮断性樹脂、これら各樹脂の混合物、電離放射線硬化性樹脂、紫外線硬化性樹脂等を用いることができる。なかでも、ポリエステル樹脂、アクリル樹脂が好ましい。
また、各種架橋剤によって架橋することも可能である。
【００２４】
（転写性保護層樹脂）
アクリル樹脂としては、従来公知のアクリレートモノマー、メタクリレートモノマーの中から選ばれた少なくとも１つ以上のモノマーからなる重合体で、アクリル系モノマー以外にスチレン、アクリロニトリル等を共重合させても良い。好ましいモノマーとしてメチルメタクリレートを仕込み質量比で５０質量％以上含有していることが挙げられる。
本発明のアクリル樹脂は、分子量が２０，０００以上１００，０００以下であることが好ましい。２０，０００未満であると、合成時にオリゴマーが出て、安定した性能が得られず、１００，０００を越えると、転写性保護層転写時に箔切れが悪くなる。
【００２５】
本発明のポリエステル樹脂としては、従来公知の飽和ポリエステル樹脂を使用できる。上記ポリエステル樹脂を使用する場合は、ガラス転移温度（Ｔｇ）は５０〜１２０℃が好ましく、また質量平均分子量は２，０００〜４０，０００の範囲が好ましく、更に４，０００〜２０，０００の範囲が転写性保護層転写時に箔切れ性が良くなり、より好ましい。
【００２６】
（紫外線吸収剤）
上記の転写性保護層では、転写性保護層及び／又は接着層に、紫外線吸収剤を含有することができ、その紫外線吸収剤としては、従来公知の無機系紫外線吸収剤、有機系紫外線吸収剤が使用できる。有機系紫外線吸収剤としては、サリシレート系、ベンゾフェノン系、ベンゾトリアゾール系、トリアジン系、置換アクリロニトリル系、ヒンダートアミン系等の非反応性紫外線吸収剤や、これらの非反応性紫外線吸収剤に、例えば、ビニル基やアクリロイル基、メタアクリロイル基等の付加重合性二重結合、あるいは、アルコール性水酸基、アミノ基、カルボキシル基、エポキシ基、イソシアネート基等を導入し、アクリル樹脂等の熱可塑性樹脂に共重合若しくは、グラフトしたものを使用することができる。また、樹脂のモノマーまたはオリゴマーに紫外線吸収剤を溶解させた後、このモノマーまたはオリゴマーを重合させる方法が開示されており（特開２００６−２１３３３号公報）、こうして得られた紫外線遮断性樹脂を用いることもできる。この場合には紫外線吸収剤は非反応性のもので良い。
これら紫外線吸収剤に中でも、特にベンゾフェノン系、ベンゾトリアゾール系、トリアジン系が好ましい。これら紫外線吸収剤は画像形成に使用する染料の特性に応じて、有効な紫外線吸収波長域をカバーするように組み合わせて使用することが好ましく、また、非反応性紫外線吸収剤の場合には紫外線吸収剤が析出しないように構造が異なるものを複数混合して用いることが好ましい。
紫外線吸収剤の市販品としては、チヌビン−Ｐ（チバガイギー製）、ＪＦ−７７（城北化学製）、シーソープ７０１（白石カルシウム製）、スミソープ２００（住友化学製）、バイオソープ５２０（共同薬品製）、アデカスタブＬＡ−３２（旭電化製）等が挙げられる。
【００２７】
（転写性保護層の形成）
転写性保護層の形成法は、用いられる樹脂の種類に依存するが、前記染料層の形成方法と同様の、方法で形成され、０．５〜１０μｍ程度の厚さが好ましく、より好ましくは１．０〜５μｍ程度の厚さが好ましく、さらに好ましくは１．５〜２．０μｍの厚さが好ましい。
【００２８】
＜離型層＞
転写性保護層転写シートでは、転写性保護層が熱転写時に支持体から剥離しにくい場合には、支持体と転写性保護層との間に離型層を形成することができる。転写性保護層と離型層の間に剥離層を形成しても良い。離型層は、例えば、ワックス類、シリコーンワックス、シリコーン樹脂、フッ素樹脂、アクリル樹脂、ポリビニルアルコール樹脂、セルロース誘導体樹脂、ウレタン系樹脂、酢酸系ビニル樹脂、アクリルビニルエーテル系樹脂、無水マレイン酸樹脂、及びこれらの樹脂群の共重合体を少なくとも１種以上含有する塗布液を、従来公知のグラビアコート、グラビアリバースコート等の方法で塗布、乾燥することにより形成することができる。上記の樹脂の中でも、アクリル樹脂として、アクリル酸やメタクリル酸等の単体、または他のモノマー等と共重合させた樹脂、あるいはセルロース誘導体樹脂が好ましく、支持体との密着性、転写性保護層との離型性において優れている。
各種架橋剤によって架橋することも可能であり、また、電離放射線硬化性樹脂および紫外線硬化性樹脂も用いることができる。
【００２９】
離型層は、熱転写時に被転写体に移行するもの、あるいは支持体側に残るもの、あるいは凝集破壊するもの等を、適宜選択することができるが、離型層が非転写性であり、熱転写により離型層が支持体側に残存し、離型層と転写性保護層との界面が熱転写された後の転写性保護層表面になるようにすることが、表面光沢性、転写性保護層の転写安定性等の点で優れており、好ましい態様である。離型層の形成方法は、従来公知の塗工方法で形成でき、その厚みは乾燥状態で０．５〜５μｍ程度が好ましい。
【００３０】
＜接着層＞
転写性保護層積層体の最上層として、転写性保護層の最表面に接着層を設けることができる。これによって転写性保護層の被転写体への接着性を良好にすることができる。
【００３１】
＜背面層＞
本発明の感熱転写シートは、染料層を塗設した支持体の面とは反対の面（裏面）、すなわちサーマルヘッド等に接する側に背面層を設けることが好ましい。また、転写性保護層転写シートの場合にも、転写性保護層を塗設した支持体の面の他方の面（裏面）、すなわちサーマルヘッド等に接する側に背面層を設けることが好ましい。
感熱転写シートの支持体の裏面とサーマルヘッド等の加熱デバイスとが直接接触した状態で加熱されると、熱融着が起こりやすい。また、両者の間の摩擦が大きく、感熱転写シートを印画時に滑らかに搬送することが難しい。
背面層は、感熱転写シートがサーマルヘッドからの熱エネルギーに耐え得るように設けられるものであって、熱融着を防止し、滑らかな走行を可能にする。近年、プリンターの高速化に伴いサーマルヘッドの熱エネルギーが増加しているため、必要性は大きくなっている。
背面層は、バインダーに滑剤、離型剤、界面活性剤、無機粒子、有機粒子、顔料等を添加したものを塗布することによって形成される。また、背面層と支持体との間に中間層を設けてもよく、無機微粒子と水溶性樹脂またはエマルジョン化可能な親水性樹脂からなる層が開示されている。
【００３２】
バインダーとしては、耐熱性の高い公知の樹脂を用いることができる。例として、エチルセルロース、ヒドロキシセルロース、ヒドロキシプロピルセルロース、メチルセルロース、酢酸セルロース、酢酪酸セルロース、酢酸プロピオン酸セルロース、ニトロセルロース等のセルロース系樹脂、ポリビニルアルコール、ポリ酢酸ビニル、ポリビニルブチラール、ポリビニルアセタール、ポリビニルアセトアセタール樹脂、塩化ビニル−酢酸ビニル共重合体、ポリビニルピロリドン等のビニル系樹脂、ポリメタクリル酸メチル、ポリアクリル酸エチル、ポリアクリルアミド、アクリロニトリル−スチレン共重合体等のアクリル系樹脂、ポリアミド樹脂、ポリイミド樹脂、ポリアミドイミド樹脂、ポリビニルトルエン樹脂、クマロンインデン樹脂、ポリエステル系樹脂、ポリウレタン樹脂、ポリエーテル樹脂、ポリブタジエン樹脂、ポリカーボネート樹脂、塩素化ポリオレフィン樹脂、フッ素樹脂、エポキシ樹脂、フェノール樹脂、シリコーン樹脂、シリコーン変性又はフッ素変性ウレタン等の天然又は合成樹脂の単体又は混合物を挙げることができる。
背面層の耐熱性を高めるため、紫外線又は電子ビームを照射して樹脂を架橋する技術が知られている。また、架橋剤を用い、加熱により架橋させることも可能である。この際、触媒が添加されることもある。架橋剤としては、ポリイソシアネート等が知られており、このためには、水酸基系の官能基を有する樹脂が適している。特開昭６２−２５９８８９号公報には、ポリビニルブチラールとイソシアネート化合物との反応生成物にリン酸エステルのアルカリ金属塩又はアルカリ土類塩及び炭酸カルシウム等の充填剤を添加することにより背面層を形成することが開示されている。また、特開平６−９９６７１号公報には、耐熱滑性層を形成する高分子化合物を、アミノ基を有するシリコーン化合物と１分子中に２個以上のイソシアネート基を有するイソシアネート化合物を反応させることにより得ることが開示されている。
【００３３】
機能を十分に発揮させるために、背面層には、滑剤、可塑剤、安定剤、充填剤、ヘッド付着物除去のためのフィラー等の添加剤が配合されていても良い
滑剤としては、フッ化カルシウム、フッ化バリウム、フッ化黒鉛等のフッ化物、二硫化モリブデン、二硫化タングステン、硫化鉄等の硫化物、酸化鉛、アルミナ、酸化モリブデン等の酸化物、グラファイト、雲母、窒化ホウ素、粘土類（滑石、酸性白度等）等の無機化合物からなる固体滑剤、フッ素樹脂、シリコーン樹脂等の有機樹脂、シリコーンオイル、ステアリン酸金属塩等の金属セッケン類、ポリエチレンワックス、パラフィンワックス等の各種ワックス類、アニオン系界面活性剤、カチオン系界面活性剤、両性界面活性剤、ノニオン系界面活性剤、フッ素系界面活性剤等の界面活性剤を挙げることができる。
アルキルリン酸モノエステル、アルキルリン酸ジエステルの亜鉛塩などの燐酸エステル系界面活性剤も用いられるが、酸根を有しており、サーマルヘッドからの熱量が大になると燐酸エステルが分解し、更に背面層のｐＨが低下してサーマルヘッドの腐食摩耗が激しくなるという問題点がある。これに対しては、中和した燐酸エステル系界面活性剤を用いる方法、水酸化マグネシウムなどの中和剤を用いる方法等が知られている。
その他の添加剤としては高級脂肪酸アルコール、オルガノポリシロキサン、有機カルボン酸およびその誘導体、タルク、シリカ等の無機化合物の微粒子等を挙げることができる。
【００３４】
背面層は、上に例示したようなバインダーに添加剤を加えた材料を溶剤中に溶解または分散させた塗工液を、グラビアコーティング、ロールコーティング、ブレードコーティング、ワイヤーバーなどの従来から公知の方法で塗布することによって形成される。０．１〜１０μｍ程度の膜厚が好ましく、さらに好ましくは０．５〜５μｍ程度の膜厚である。
【００３５】
＜支持体＞
本発明の感熱転写シートおよび転写性保護層転写シートの支持体は特に限定されず、必要とされる耐熱性と強度を有するものであれば、従来公知のいずれのものでも使用することができる。
例えば、ポリアミド、ポリイミド、ポリエステルフィルムが挙げられる。
支持体の厚さは、その強度及び耐熱性等が適切になるように材料に応じて適宜変更することができるが、好ましくは１〜１００μｍである。より好ましくは２〜５０μｍ程度のものであり、さらに好ましくは３〜１０μｍ程度のものが用いられる。
【００３６】
次に感熱転写受像シート（以下、単に受像シートともいう。）に関して詳細に説明する。
［感熱転写受像シート］
本発明に用いられる受像シートは、支持体上に少なくとも１層の染料受容層（以下、単に受容層ともいう。）を有するものであって、支持体と受容層との間に、例えば断熱層（多孔質層）、光沢制御層、白地調整層、帯電調節層、接着層、プライマー層などの中間層が形成されていてもよい。支持体と受容層との間に少なくとも１層の断熱層を有することが好ましい態様である。
中間層は、必要に応じて複数設けることができる。
支持体の裏面側にはカール調整層、筆記層、帯電調整層が形成されていてもよい。支持体の裏面側の各層の塗布は、ロールコート、バーコート、グラビアコート、グラビアリバースコート等の一般的な方法で行うことができる。
【００３７】
＜受容層＞
感熱転写受像シートは、染料を受容し得る熱可塑性の受容ポリマーを含有する少なくとも１層の受容層を有する。受容層には、紫外線吸収剤、離型剤、滑剤、酸化防止剤、防腐剤、界面活性剤、その他の添加物を含有させることができる。
【００３８】
（熱可塑性樹脂）
本発明において受容層には、染料の受容ポリマーとして、公知の熱可塑性樹脂を用いることができる。
【００３９】
熱可塑性樹脂の例としては、ポリカーボネート、ポリエステル、ポリウレタン、ポリ塩化ビニルおよびその共重合体、スチレン−アクリロニトリル共重合体、ポリカプロラクトンまたはこれらの混合物を含有することが好ましく、ポリエステル、ポリ塩化ビニルおよびその共重合体またはこれらの混合物がさらに好ましい。以上のポリマーは、単独またはこれらの混合物として用いることができる。
【００４０】
これらのポリマーは、有機溶剤（メチルエチルケトン、酢酸エチル、トルエン、キシレンなど）を適宜用いて溶解させることで、支持体上に塗布することができる。あるいは、ポリマーラテックスとして水系の塗工液に加えて支持体上に塗布することもできる。
ポリエステルおよびポリ塩化ビニルについて、以下にさらに詳しく説明する。
【００４１】
（ポリエステル系ポリマー）
ポリエステルはジカルボン酸成分（その誘導体含む）とジオール成分（その誘導体を含む）との重縮合により得られるものである。ポリエステルポリマーは、芳香環および／または脂環を含有しても良い。脂環式ポリエステルについては、特開平５−２３８１６７号公報に記載の技術が染料取り込み能と像の安定性の点で有効である。
【００４２】
本発明においては、上記のジカルボン酸成分およびジオール成分を少なくとも使用して、分子量（質量平均分子量（Ｍｗ））が通常約１１０００以上、好ましくは約１５０００以上、より好ましくは約１７０００以上となるように重縮合したポリエステル系ポリマーを使用するのが好ましい。分子量があまり低いものを使用すると、形成される受容層の弾性率が低くなり、また耐熱性も足りなくなり、感熱転写シートと受像シートとの離型性を確保することが難しくなる場合がある。分子量は、弾性率を上げる観点からは大きいほど望ましく、受容層形成時に塗工液溶媒に溶かすことができなくなる等の弊害が生じたり、あるいは、受容層の塗布乾燥後に支持体との接着性に悪影響が出たりする等の弊害が生じたりしない限り、特に限定されないが、高くても約３００００程度以下であり、好ましくは約２５０００以下である。なお、エステル系ポリマーの合成法としては、従来公知の方法を使用することができる。
【００４３】
飽和ポリエステルとしては、例えばバイロナールＭＤ−１２００、バイロナールＭＤ−１２２０、バイロナールＭＤ−１２４５、バイロナールＭＤ−１２５０、バイロナールＭＤ−１５００、バイロナールＭＤ−１９３０、バイロナールＭＤ−１９８５（いずれも商品名、東洋紡（株）製）等が用いられる。
【００４４】
（塩化ビニル系ポリマー）
受容層に用いられる塩化ビニル系ポリマー、特に塩化ビニルを用いた共重合体について、さらに詳しく説明する。
塩化ビニルと共重合するモノマーには特に限定はなく、塩化ビニルと共重合できればよく、酢酸ビニル、アクリル酸エステル、メタクリル酸エステルが特に好ましく、ポリマーとしては塩化ビニル−酢酸ビニル共重合体、塩化ビニル−アクリル酸エステル共重合体、塩化ビニル−メタクリル酸エステル共重合体が優れている。これらの共重合体は、必ずしも塩化ビニル成分と上記の好ましいモノマー（酢酸ビニルあるいはアクリル酸エステルあるいはメタクリル酸エステル）成分のみとの共重合体である場合に限らず、本発明の目的を妨げない範囲のビニルアルコール成分、マレイン酸成分等を含むものであってもよい。このような、塩化ビニルと上記の好ましいモノマーを主単量体とする共重合体を構成する他の単量体成分としては、ビニルアルコール、プロピオン酸ビニルなどのビニルアルコール誘導体、アクリル酸およびメタクリル酸およびそれらのメチル、エチル、プロピル、ブチル、２−エチルヘキシルエステルなどのアクリル酸およびメタクリル酸誘導体、マレイン酸、マレイン酸ジエチル、マレイン酸ジブチル、マレイン酸ジオクチルなどのマレイン酸誘導体、メチルビニルエーテル、ブチルビニルエーテル、２−エチルヘキシルビニルエーテルなどのビニルエーテル誘導体、アクリロニトリル、メタクリロニトリル、スチレン、酢酸ビニルなどが挙げられる。共重合体中にしめる塩化ビニルと上記の好ましいモノマーとの成分比は任意の比率でよいが、塩化ビニル成分が共重合体中で５０質量％以上であるのが好ましい。また、先に挙げた塩化ビニルと上記の好ましいモノマー以外の成分は１０質量％以下であるのが好ましい。
【００４５】
このような塩化ビニル−酢酸ビニル共重合体としては、ビニブラン２４０、ビニブラン６０１、ビニブラン６０２、ビニブラン３８０、ビニブラン３８６、ビニブラン４１０、ビニブラン５５０（いずれも商品名、日信化学工業（株）製）等が挙げられる。
塩化ビニル−アクリル酸エステル共重合体としては、ビニブラン２７０、ビニブラン２７６、ビニブラン２７７、ビニブラン６０９、ビニブラン６８０、ビニブラン６９０、ビニブラン９００（いずれも商品名、日信化学工業（株）製）等が挙げられる。
【００４６】
（ポリマーラテックス）
本発明においては、ポリマーラテックスを好ましく用いることができる。以下、ポリマーラテックスについて説明する。
本発明で用いる感熱転写受像シートにおいて、受容層に用い得るポリマーラテックスは、疎水性ポリマーが微細な粒子として水溶性の分散媒中に分散したものが好ましい。分散粒子の平均粒子サイズは、好ましくは１〜５００００ｎｍ、より好ましくは５〜１０００ｎｍ程度である。
【００４７】
ポリマーラテックスは、通常の均一構造のポリマーラテックスであっても、いわゆるコア／シェル型のラテックスであってもよい。このとき、コアとシェルでガラス転移温度を変えると好ましい場合がある。本発明で用いるポリマーラテックスのガラス転移温度は、−３０℃〜１３０℃が好ましく、０℃〜１２０℃がより好ましく、１０℃〜１００℃がさらに好ましい。
【００４８】
上記のポリマーラテックスは、上記のポリマーラテックスとともにいかなるポリマーを併用してもよい。併用することのできるポリマーとしては、透明または半透明で、無色であることが好ましく、天然樹脂ポリマーおよびコポリマー、合成樹脂ポリマーおよびコポリマー、その他フィルムを形成する媒体、例えば、ゼラチン類、ポリビニルアルコール類、ヒドロキシエチルセルロース類、セルロースアセテート類、セルロースアセテートブチレート類、ポリビニルピロリドン類が挙げられる。
【００４９】
（離型剤）
本発明では、画像印画時の感熱転写シートと受像シートとの離型性をより確実に確保するために、離型剤を使用してもよい。
離型剤としては、例えば、ポリエチレンワックス、アミドワックス等の固形ワックス類、シリコーンオイル、リン酸エステル系化合物、フッ素系界面活性剤、シリコーン系界面活性剤およびその他当該技術分野で公知の離型剤を使用することができ、フッ素系界面活性剤等のフッ素系化合物、シリコーン系界面活性剤、シリコーンオイルおよび／またはその硬化物等のシリコーン系化合物が好ましく用いられる。
【００５０】
（水系塗工液）
本発明では、受容層を水系の塗工液を塗布後乾燥して調製することが好ましい。ただし、ここで言う「水系」とは塗工液の溶媒（分散媒）の６０質量％以上が水であることをいう。塗工液の水以外の成分としてはメチルアルコール、エチルアルコール、イソプロピルアルコール、ジメチルホルムアミド、酢酸エチル、ジアセトンアルコール、フルフリルアルコール、ベンジルアルコール、ジエチレングリコールモノエチルエーテル、オキシエチルフェニルエーテルなどの水混和性の有機溶媒を用いることができる。
【００５１】
受容層の塗布量は、０．５〜１０ｇ／ｍ２（固形分換算、以下本発明における塗布量は特に断りのない限り、固形分換算の数値である。）が好ましい。
【００５２】
本発明においては、離型層を有してもよく、好ましい態様である。
＜離型層＞
硬化変性シリコーンオイルは、受容層にではなく、受容層の上に形成される離型層に添加してもよい。この場合にも、上述した受容層を使用してよく、また、受容層にシリコーンを添加してもよい。この離型層は、硬化型変性シリコーンを含有してなるが、使用するシリコーンの種類や使用方法は、受容層に使用する場合と同様である。また、触媒や遅延剤を使用する場合も、受容層中に添加するのと同様である。離型層は、シリコーンのみにより形成してもよいし、バインダーとして、相溶性のよい樹脂と混合して使用してもよい。この離型層の厚みは、０．００１〜１ｇ／ｍ２程度である。
【００５３】
本発明においては、断熱層を有することが好ましい。
以下に、詳細を説明する。
（中空ポリマー）
本発明に用いられる感熱転写受像シートにおいて、断熱層は中空ポリマーと水溶性ポリマーを含有するのが好ましい。
本発明における中空ポリマーとは粒子内部に空隙を有するポリマー粒子である。例えば、［１］ポリスチレン、アクリル樹脂、スチレン−アクリル樹脂等により形成された隔壁内部に水などの分散媒が入っており、塗布乾燥後、粒子内の分散媒が粒子外に蒸発して粒子内部が中空となる非発泡型の中空ポリマー粒子、［２］ブタン、ペンタンなどの低沸点液体を、ポリ塩化ビニリデン、ポリアクリロニトリル、ポリアクリル酸、ポリアクリル酸エステルのいずれか又はそれらの混合物もしくは重合物よりなる樹脂で覆っており、塗工後、加熱により粒子内部の低沸点液体が膨張することにより内部が中空となる発泡型マイクロバルーン、［３］上記の［２］をあらかじめ加熱発泡させて中空ポリマーとしたマイクロバルーンなどが挙げられる。
【００５４】
これらの中空ポリマーの粒子サイズは０．１〜２０μｍが好ましく、０．１〜５．０μｍがより好ましく、０．２〜３．０μｍが更に好ましく、０．３〜１．０μｍが特に好ましい。
中空ポリマーの空隙率は、２０〜７０％程度のものが好ましく、２０〜５０％のものがより好ましい。中空ポリマーの空隙率とは、粒子体積に対する空隙部分の体積の割合を示したものである。
【００５５】
中空ポリマーのガラス転移温度（Ｔｇ）は７０℃以上であることが好ましく、９０℃以上であることがより好ましい。中空ポリマーは必要に応じて２種以上混合して使用することができる。
【００５６】
このような中空ポリマーは市販されており、前記［１］の具体例としてはローアンドハース社製ローペイク１０５５、大日本インキ社製ボンコートＰＰ−１０００、ＪＳＲ社製ＳＸ８６６（Ｂ）、日本ゼオン社製ニッポールＭＨ５０５５（いずれも商品名）などが挙げられる。前記［２］の具体例としては松本油脂製薬社製のＦ−３０、Ｆ−５０（いずれも商品名）などが挙げられる。前記［３］の具体例としては松本油脂製薬社製のＦ−３０Ｅ、日本フェライト社製エクスパンセル４６１ＤＥ、５５１ＤＥ、５５１ＤＥ２０（いずれも商品名）が挙げられる。これらの中で、前記［１］の系列の中空ポリマーがより好ましく使用できる。
【００５７】
（水溶性ポリマー）    
断熱層のバインダーとしては、水溶性ポリマーを使用することができる。断熱層に用いることのできる水溶性ポリマーは、ポリマーラテックスと併用されるポリマーが好ましく用いられる。
【００５８】
本発明において、断熱層のバインダーとして用いられる水溶性ポリマーはポリビニルアルコール類、ゼラチンが好ましく、ゼラチンが最も好ましい。
【００５９】
また、断熱層に含まれる水溶性ポリマーは、クッション性や膜強度を調整する為に硬膜剤により架橋されていてもよい。硬膜により架橋する場合は、硬膜剤として、特開平１−２１４８４５号公報１７頁のＨ−１，４，６，８，１４、米国特許第４，６１８，５７３号明細書のカラム１３〜２３の式（ＶＩＩ）〜（ＸＩＩ）で表わされる化合物（Ｈ−１〜５４）、特開平２−２１４８５２号公報８頁右下の式（６）で表わされる化合物（Ｈ−１〜７６），特にＨ−１４、米国特許第３，３２５，２８７号明細書のクレーム１に記載の化合物などが好ましく用いられる。
【００６０】
＜支持体＞
本発明の感熱転写受像シートに用いる支持体は、従来公知の支持体を用いることができる。その中でも耐水性支持体が好ましく用いられる。耐水性支持体を用いることで支持体中に水分が吸収されるのを防止して、受容層の経時による性能変化を防止することができる。耐水性支持体としては例えばコート紙やラミネート紙、合成紙を用いることができる。なかでもラミネート紙が好ましい。
【００６１】
＜カール調整層＞  
本発明に用いる感熱転写受像シートには、必要に応じてカール調整層を形成することが好ましい。カール調整層には、ポリエチレンラミネートやポリプロピレンラミネート等が用いられる。具体的には、例えば特開昭６１−１１０１３５号公報、特開平６−２０２２９５号公報などに記載されたものと同様にして形成することができる。
【００６２】
＜筆記層・帯電調整層＞  
本発明に用いる感熱転写受像シートには、必要に応じて筆記層・帯電調整層を設けることができる。筆記層、帯電調整層には、無機酸化物コロイドやイオン性ポリマー等を用いることができる。帯電防止剤として、例えば第四級アンモニウム塩、ポリアミン誘導体等のカチオン系帯電防止剤、アルキルホスフェート等のアニオン系帯電防止剤、脂肪酸エステル等のノニオン系帯電防止剤など任意のものを用いることができる。具体的には、例えば特許第３５８５５８５号公報などに記載されたものと同様にして形成することができる。
【実施例】
【００６３】
以下、本発明を実施例に基づき更に詳細に説明するが、本発明はこれらに限定されるものではない。なお、実施例中で、部または％とあるのは、特に断りのない限り質量基準である。
【００６４】
実施例１
（感熱転写シートの作製）
支持体として片面に易接着処理がされている厚さ６．０μｍのポリエステルフィルム（ダイアホイルＫ２００Ｅ−６Ｆ、商品名、三菱化学ポリエステルフィルム（株）製）の易接着処理がされていない面に、乾燥後の固形分塗布量が１ｇ／ｍ２となるように背面層塗工液を塗布した。乾燥後、６０℃で熱処理を行い硬化させた。
【００６５】
背面層塗工液
アクリル系ポリオール樹脂                              ２６．０質量部
（アクリディックＡ−８０１、商品名、大日本インキ化学工業（株）製）
ステアリン酸亜鉛                                      ０．４３質量部
（ＳＺ−２０００、商品名、堺化学工業（株）製）
リン酸エステル                                        １．２７質量部
（プライサーフＡ２１７Ｅ、商品名、第一工業製薬（株）製）
イソシアネート（５０％溶液）                            ８．０質量部
（バーノックＤ−８００、商品名、大日本インキ化学工業（株）製）
メチルエチルケトン／トルエン（質量比２／１）              ６４質量部
【００６６】
このようにして作製したポリエステルフィルムの易接着層塗布側に以下のようにさまざまな塗工液、乾燥条件等を組み合わせて、比較例１〜４０、本発明１〜１２を作成した。
【００６７】
（比較例１〜３６、本発明１〜１２の作成）
以下のような染料層塗工液Ｃ−１を固形分塗布量が０．４ｇ／ｍ２となるように塗布して下記表１の乾燥条件で乾燥した後、該染料層Ｃ−１の上に染料層塗工液Ｃ−２を固形分塗布量が０．４ｇ／ｍ２となるように塗布を行い、下記表１に記載の乾燥条件で乾燥させた。更に上記支持体上に先に塗設した染料層と面順次となるように転写性保護層積層体を塗布して、比較例１〜３６、および本発明１〜１２の感熱転写シートを作成した。
【００６８】
染料層塗工液（Ｃ−１）
以下の構造のシアン色素（フジフイルムファインケミカル製）
７．８質量部
【００６９】
【化１】
2009241340.tif 000002
【００７０】
ポリビニルブチラール樹脂                              １０．１質量部
（デンカブチラール＃３０００−１、商品名、電気化学工業（株）製、
質量平均分子量９万）
メチルエチルケトン／トルエン（質量比２／１）              ８４質量部
【００７１】
染料層塗工液（Ｃ−２）
Ｃ−１で使用したものと同じシアン色素                    ７．８質量部
ポリビニルブチラール樹脂                                ５．５質量部
（デンカブチラール＃３０００−１、商品名、電気化学工業（株）製）
メチルエチルケトン／トルエン（質量比２／１）              ８４質量部
【００７２】
【表１−１】
2009241340.tif 000003
【００７３】
【表１−２】
2009241340.tif 000004
【００７４】
（比較例３７の作成）
下記染料層塗工液Ｃ−３を固形分塗布量が０．６ｇ／ｍ２となるように塗布を行い、乾燥温度５０℃、乾燥時間３００秒で乾燥した後、染料層塗工液Ｃ−３の上に下記染料層塗工液Ｃ−４を固形分塗布量が０．６ｇ／ｍ２となるように塗布を行い、乾燥温度５０℃、乾燥時間３００秒で塗布を行って、比較例３７の感熱転写シートを作成した。
【００７５】
染料層塗工液（Ｃ−３）
ソルベントブルー６３（日本化薬製）                      ６．０質量部
ポリビニルブチラール樹脂                                ４．３質量部
（デンカブチラール＃３０００−１、商品名、電気化学工業（株）製）
メチルエチルケトン                                  ４４．８５質量部
トルエン                                            ４４．８５質量部
染料層塗工液（Ｃ−４）
ソルベントブルー６３（日本化薬製）                      ２．０質量部
ポリビニルブチラール樹脂                                ５．０質量部
（デンカブチラール＃３０００−１、商品名、電気化学工業（株）製）
メチルエチルケトン                                    ４６．５質量部
トルエン                                              ４６．５質量部
【００７６】
【表２】
2009241340.tif 000005
【００７７】
（比較例３８、３９の作成）
染料層が１層の感熱転写シートとして、下記染料層塗工液Ｃ−５、染料層塗工液Ｃ−６をそれぞれ固形分塗布量が０．８ｇ／ｍ２となるように塗布を行い、乾燥条件を後述の表３のように行った以外は比較例１〜３６と同じ条件で、それぞれ比較例３７、３８を作成した。
【００７８】
染料層塗工液（Ｃ−５）
Ｃ−１で使用したものと同じシアン色素                    ７．８質量部
ポリビニルブチラール樹脂                                ５．５質量部
（デンカブチラール＃３０００−１、商品名、電気化学工業（株）製）
メチルエチルケトン／トルエン（質量比２／１）              ８４質量部
【００７９】
染料層塗工液（Ｃ−６）
Ｃ−１で使用したものと同じシアン色素                    ７．８質量部
ポリビニルブチラール樹脂                              １０．１質量部
（デンカブチラール＃３０００−１、商品名、電気化学工業（株）製）
メチルエチルケトン／トルエン（質量比２／１）              ８４質量部
【００８０】
【表３】
2009241340.tif 000006
【００８１】
なお、転写性保護層積層体の形成は、離型層用塗工液を塗布し、乾燥した後に、その上に転写性保護層用塗工液を塗布し、乾燥した後に、さらにその上に接着層塗工液を塗布した。
【００８２】
（転写性保護層積層体の作製）
染料層の作製に使用したものと同じポリエステルフィルムに、以下に示す組成の離型層、転写性保護層および接着層用塗工液を塗布し、転写性保護層積層体を形成した。乾膜時の塗布量は離型層０．３ｇ／ｍ２、保護層０．７ｇ／ｍ２、接着層２．２ｇ／ｍ２とした。
離型層塗工液
変性セルロース樹脂                                      ５．０質量部
（Ｌ−３０、商品名、ダイセル化学）
メチルエチルケトン                                    ９５．０質量部
転写性保護層塗工液
アクリル樹脂溶液（固形分４０％）                          ９０質量部
（ＵＮＯ−１、商品名、岐阜セラミック（有）製）
メタノール／イソプロパノール（質量比１／１）              １０質量部
【００８３】
接着層塗工液
アクリル樹脂                                              ２５質量部
（ダイアナールＢＲ−７７、商品名、三菱レイヨン（株）製）
下記紫外線吸収剤ＵＶ−１                                    １質量部
下記紫外線吸収剤ＵＶ−２                                    ２質量部
下記紫外線吸収剤ＵＶ−３                                    １質量部
下記紫外線吸収剤ＵＶ−４                                    １質量部
ＰＭＭＡ微粒子（ポリメチルメタクリレート微粒子）        ０．４質量部
メチルエチルケトン／トルエン（質量比２／１）              ７０質量部
【００８４】
【化２】
2009241340.tif 000007
【００８５】
（感熱転写受像シートの作製）
支持体として合成紙（ユポＦＰＧ２００、厚さ２００μｍ、商品名、ユポコーポレーション社製）を用い、この一方の面に下記組成の白色中間層、受容層の順にバーコーターにより塗布を行った。それぞれの乾燥時の塗布量は受容層４．０ｇ／ｍ２となるように塗布を行い、乾燥は各層１１０℃、３０秒間行った。
【００８６】
受容層
塩化ビニル−酢酸ビニル樹脂                                １００質量部
（日信化学工業（株）製  ソルバインＡ）
アミノ変性シリコーン                                          ５質量部
（信越化学工業（株）製  Ｘ２２−３０５０Ｃ）
エポキシ変性シリコーン                                        ５質量部
（信越化学工業（株）製  Ｘ２２−３０００Ｅ）  
メチルエチルケトン／トルエン（質量比１／１）              ４００質量部
【００８７】
白色中間層
ポリエステル樹脂（バイロン２００、商品名、東洋紡績（株））  １０質量部
蛍光増白剤（Ｕｖｉｔｅｘ  ＯＢ、商品名、チバガイギー社製）    １質量部
酸化チタン                                                  ３０質量部
メチルエチルケトン／トルエン（質量比１／１）                ９０質量部
【００８８】
（画像形成）
上記のようにして得た各感熱転写シートと感熱転写受像シートを組み合わせて用いて、熱転写型プリンターＡ（ＡＳＫ−２０００  富士フイルム（株）製）により１５２ｍｍ×１０２ｍｍサイズ画像の出力を行った。なお、熱転写型プリンターＡのライン速度は０．７３ｍ秒／ライン、ＴＰＨの最高到達温度は４１０℃であった。これらは２５℃５０％環境においてプリントを行った。
【００８９】
（足先感度の評価）
上記画像形成方法にて  Ｒ、Ｇ、ＢのデジタルデータがＲ＝２２５、Ｇ＝２５５、Ｂ＝２５５であるシアン濃度の低いいわいるベタ画像にてプリントを行い、Ｘｒｉｔｅ社製Ｘｒｉｔｅ３１０で反射濃度測定を行い、シアン濃度の測定値を用いた。濃度が０．１を基準として、それよりも濃度が低いものをいわゆる足先感度が低くなっており、良と判断した。
【００９０】
（最高濃度Ｄｍａｘ評価）
上記画像形成法にて、Ｒ、Ｇ、ＢのデジタルデータがＲ＝０、Ｇ＝２５５、Ｂ＝２５５であるシアンのベタ画像にてプリントを行い、Ｘｒｉｔｅ社製Ｘｒｉｔｅ３１０で反射濃度測定を行って、そのシアン濃度を最高濃度Ｄｍａｘの指標とした。Ｄｍａｘの値が２．０以上あるものを良と判断した。
【００９１】
得られた結果をまとめて、下記表４、表５および表６に示した。
【００９２】
【表４−１】
2009241340.tif 000008
【００９３】
【表４−２】
2009241340.tif 000009
【００９４】
【表５】
2009241340.tif 000010
【００９５】
【表６】
2009241340.tif 000011
【００９６】
なお、比較例３７は特許第２６３３８３６号に記載の実施例１の試料である。
【００９７】
上記表４〜６から明らかなように、本発明の試料は、最高濃度Ｄｍａｘを維持したまま、足先感度が切れており、本発明の目的とする感熱転写シートが実現できているのがわかる。
【００９８】
実施例２
実施例１の下層の染料層のバインダーを＃３０００−１から高分子量のブチラール樹脂（デンカブチラール＃６０００−ＣＳ、商品名、電気化学工業（株）製質量平均分子量３０万）に置き換えて同様の実験を行ったところ、実施例１よりさらに優れた結果が得られた。
【００９９】
実施例３
実施例１の上層の染料層のバインダーを＃３０００−１からポリビニルアセトアセタール樹脂ＫＳ−１（商品名、積水化学（株）製）に置き換えて同様の実験を行ったところ、実施例１よりさらに優れた結果が得られた。